(57)【要約】【目的】平版印刷版支持体として好適な粗面化構造が得られるとともに、印刷版において重要な耐刷性、耐過酷インキ汚れ性をも付与し得る印刷版用支持体を得るために好適な平版印刷版用アルミニウム合金板を提供する。【解決手段】粗面化したのち電解処理され、該電解処理面にクロムめっきが施されてなるロールにより圧延され粗面化仕上げされたアルミニウム合金板であって、粗面化仕上げ面は粗面にさらに微細な凹凸が形成された表面形態をそなえ、粗面化仕上げ面の表面粗度は、算術平均粗さＲａが０．３〜１．０μｍ、圧延方向と直角な方向における凹凸の平均長さＲｓｍが１００μｍ以下であることを特徴とする。【選択図】なし【特許請求の範囲】
【請求項１】
粗面化したのち電解処理され、該電解処理面にクロムめっきが施されてなるロールにより圧延され粗面化仕上げされたアルミニウム合金板であって、粗面化仕上げ面は粗面にさらに微細な凹凸が形成された表面形態をそなえ、粗面化仕上げ面の表面粗度は、算術平均粗さＲａが０．３〜１．０μｍ、圧延方向と直角な方向における凹凸の平均長さＲｓｍが１００μｍ以下であることを特徴とする平版印刷版用アルミニウム合金板。
【請求項２】
前記圧延方向と直角な方向における凹凸の平均長さＲｓｍ−ｗに対する圧延方向における凹凸の平均長さＲｓｍ−ｒの比、ΔＲｓｍ（＝（Ｒｓｍ−ｒ／Ｒｓｍ−ｗ））が３．０以下であることを特徴とする請求項１記載の平版印刷版用アルミニウム合金板。
【請求項３】
前記粗面化仕上げ面の凹凸の最大谷深さＲｖが１μｍ以上、最大山高さＲｚが２μｍ以上であることを特徴とする請求項１または２記載の平版印刷版用アルミニウム合金板。
【請求項４】
請求項１記載のアルミニウム合金板の表面形態における微細な凹凸がフラップ形状の凹凸部からなり、該フラップ形状の凹凸部の平均幅が３０μｍ以下であることを特徴とする請求項１〜３のいずれかに記載の平版印刷版用アルミニウム合金板。
【請求項５】
前記フラップ形状の凹凸部の平均長さが６０μｍ以下であることを特徴とする請求項４記載の平版印刷版用アルミニウム合金板
【請求項６】
前記粗面化仕上げ面の見かけ面積に対する実面積の比、ΔＳが１．０２以上であることを特徴とする請求項１〜５のいずれかに記載の平版印刷版用アルミニウム合金板。
【請求項７】
請求項１〜６記載の平版印刷版用アルミニウム合金板を製造する方法であって、前記圧延を、粗面化したのち電解処理され、該電解処理面にクロムめっきが施されてなる算術平均粗さＲａが０．４〜２．０μｍのロール面を有する圧延ロールにより、粘度２〜５ｃＳｔの圧延油を用いて行うことを特徴とする平版印刷版用アルミニウム合金板の製造方法。
【発明の詳細な説明】
【技術分野】
【０００１】
本発明は、粗面化された圧延ロールで圧延され粗面化仕上げされた平版印刷版用アルミニウム合金板、詳しくは、化学的粗面化処理、電気化学的粗面化処理あるいはこれらを組み合わせた粗面化処理の対象となるアルミニウム合金板であり、より優れた特性をそなえた印刷版支持体を得ることを可能とする特定な粗面化形態を有する平版印刷版用アルミニウム合金板およびその製造方法に関する。
【背景技術】
【０００２】
平版印刷版用アルミニウム合金板は、常法により製造された表面平滑なアルミニウム合金板を粗面化仕上げすることにより製造される。粗面化仕上げの手法としては、ボールグレイニング、ブラシグレイニング、ワイヤーグレイニング、ブラストグレイニングなどの機械的粗面化処理、酸、アルカリによる化学的粗面化処理、塩酸や硝酸を含む電解液中で交流電解など電解エッチング処理する電気化学的粗面化処理、あるいはこれらの組み合わせが知られている。
【０００３】
機械的粗面化処理としてエンボス加工を適用して特定な表面粗さと特定サイズの凹凸を形成した後、化学的粗面化処理や電気化学的粗面化処理を併用して印刷版支持体を得る手法（特許文献１〜３参照）や、製造コスト低減などを目的として、圧延ロールによる粗面化仕上げのみで印刷版支持体を得る手法（特許文献４参照）なども提案されている。
【先行技術文献】
【特許文献】
【０００４】
【特許文献１】特開昭６０−２０３４９５号公報
【特許文献２】特開昭６０−２０３４９６号公報
【特許文献３】特開昭６０−２０３４９７号公報
【特許文献４】特開２０００−２１１２６１号公報
【発明の概要】
【発明が解決しようとする課題】
【０００５】
発明者らは、上記の手法をさらに検討した結果、化学的粗面化処理、電気化学的粗面化処理あるいはこれらを組み合わせた粗面化処理の対象となるアルミニウム合金板として、圧延ロールにより特定な粗面化形態に粗面化仕上げされたアルミニウム合金板を適用した場合に、より優れた特性をそなえた印刷版支持体が得られることを見出した。
【０００６】
本発明は、上記の知見に基づき、圧延ロールにより粗面化仕上げされるアルミニウム板における圧延ロールの粗面化条件、アルミニウム板の粗面化形態と印刷性能との関連について試験、検討を重ねた結果としてなされたものであり、その目的は、平版印刷版支持体として好適な粗面化構造が得られるとともに、印刷版において重要な耐刷性、耐汚れ性をも付与することができる印刷版支持体を得るために好適な平版印刷版用アルミニウム合金板およびその製造方法を提供することにある。
【課題を解決するための手段】
【０００７】
上記の目的を達成するための請求項１による平版印刷版用アルミニウム合金板は、粗面化したのち電解処理され、該電解処理面にクロムめっきが施されてなるロールにより圧延され粗面化仕上げされたアルミニウム合金板であって、粗面化仕上げ面は粗面にさらに微細な凹凸が形成された表面形態をそなえ、粗面化仕上げ面の表面粗度は、算術平均粗さＲａが０．３〜１．０μｍ、圧延方向と直角な方向における凹凸の平均長さＲｓｍが１００μｍ以下であることを特徴とする。
【０００８】
請求項２による平版印刷版用アルミニウム合金板は、請求項１において、前記圧延方向と直角な方向における凹凸の平均長さＲｓｍ−ｗに対する圧延方向における凹凸の平均長さＲｓｍ−ｒの比、ΔＲｓｍ（＝（Ｒｓｍ−ｒ／Ｒｓｍ−ｗ））が３．０以下であることを特徴とする
【０００９】
請求項３による平版印刷版用アルミニウム合金板は、請求項１または２において、前記粗面化仕上げ面の凹凸の最大谷深さＲｖが１μｍ以上、最大山高さＲｚが２μｍ以上であることを特徴とする。
【００１０】
請求項４による平版印刷版用アルミニウム合金板は、請求項１〜３のいずれかにおいて、請求項１記載のアルミニウム合金板の表面形態における微細な凹凸がフラップ形状の凹凸部からなり、該フラップ形状の凹凸部の平均幅が３０μｍ以下であることを特徴とする。
【００１１】
請求項５による平版印刷版用アルミニウム合金板は、請求項４において、前記フラップ形状の凹凸部の平均長さが６０μｍ以下であることを特徴とする。
【００１２】
請求項６による平版印刷版用アルミニウム合金板は、請求項１〜５のいずれかにおいて、前記粗面化仕上げ面の見かけ面積に対する実面積の比、ΔＳが１．０２以上であることを特徴とする。
【００１３】
請求項７による平版印刷版用アルミニウム合金板の製造方法は、請求項１〜６記載の平版印刷版用アルミニウム合金板を製造する方法であって、前記圧延を、粗面化したのち電解処理され、該電解処理面にクロムめっきが施されてなる算術平均粗さＲａが０．４〜２．０μｍのロール面を有する圧延ロールにより、粘度２〜５ｃＳｔの圧延油を用いて行うことを特徴とする。
【発明の効果】
【００１４】
本発明によれば、化学的粗面化処理、電気化学的粗面化処理あるいはこれらを組み合わせた粗面化処理の対象となるアルミニウム合金板であって、平版印刷版支持体として好適な粗面化構造が得られるとともに、印刷版において重要な耐刷性、耐過酷インキ汚れ性をも付与することができる印刷版支持体を得るために好適な平版印刷版用アルミニウム合金板が提供される。
【図面の簡単な説明】
【００１５】
【図１】本発明による平版印刷版用アルミニウム合金板の粗面化仕上げ面の表面形態を示すＳＥＭ像である。凹凸状の粗面にさらに微細な凹凸が形成され、微細な凹凸は、幅Ｗ、長さＬを有するフラップ形状の凹凸部からなっている。
【図２】図１の微細な凹凸を構成するフラップ形状の凹凸部の幅Ｗおよび長さＬを測定する方法を示す図である。
【発明を実施するための形態】
【００１６】
本発明による平版印刷版用アルミニウム合金板は、粗面化ロールにより圧延され粗面化仕上げされたアルミニウム合金板であり、板表面のＳＥＭ像を図１に示す。粗面化仕上げ面は、凹凸状の粗面にさらに微細な凹凸が形成された表面形態をそなえている。図１にみられるように、前記微細な凹凸はフラップ形状の凹凸部からなっている。
【００１７】
粗面化仕上げ面の表面粗度は、算術平均粗さＲａが０．３〜１．０μｍ、圧延方向と直角な方向における凹凸の平均長さＲｓｍ（粗さ曲線からその平均線の方向に基準長さだけ抜き取り、この抜き取り部分において一つの山およびそれに隣り合う一つの谷に対応する平均線の長さの和（凹凸の間隔）を求め、この多数の凹凸の間隔の算術平均値をいう）が１００μｍ以下であることが好ましい。Ｒａが０．３μｍ未満では、印刷版として適用した場合、湿し水の保水量が急激に減少するおそれがあり、画像部のインキが非画像部上に移動し易くなって耐インキ汚れ性が低下する。Ｒａが１．０μｍを超えると、ブランケット胴の汚れが生じるおそれがある。耐インキ汚れ性を向上させるためには、十分な保水量を保持し得る表面粗さを有していることが必要で、そのために粗面化仕上げ面の算術平均粗さは０．３〜１．０μｍの範囲とするのが好ましく、０．６〜０．７μｍとするのがさらに好ましい。
【００１８】
粗面化仕上げ面の圧延方向と直角な方向における凹凸の平均長さＲｓｍは１００μｍ以下であることが好ましく、Ｒｓｍを１００μｍ以下とすることにより、十分な保水量を保持することができる。Ｒｓｍが１００μｍを超えると、湿し水の保水量が減少する傾向にあり、耐インキ汚れ性が低下する。Ｒｓｍを５０μｍ以下の範囲とするのがさらに好ましい。
【００１９】
本発明による平版印刷版用アルミニウム合金板においては、粗面化仕上げ面の圧延方向と直角な方向における凹凸の平均長さＲｓｍ−ｗに対する圧延方向における凹凸の平均長さＲｓｍ−ｒの比、ΔＲｓｍ＝（Ｒｓｍ−ｒ／Ｒｓｍ−ｗ）が３．０以下であることが望ましく、凹凸の方向性をなくして耐刷性を向上させることができる。ΔＲｓｍが３．０を超えると、粗面化仕上げ面の凹凸の方向性が顕著になるため、画像部となる画像記録層との密着性が弱まり、耐刷性が劣化し易くなる。ΔＲｓｍのさらに好ましい範囲は２．０以下である。
【００２０】
本発明による平版印刷版用アルミニウム合金板においては、また、粗面化仕上げ面の凹凸の最大谷深さＲｖを１μｍ以上、最大山高さＲｚを２μｍ以上とすることによって、耐刷性を向上させることができる。Ｒｖが１μｍ未満、Ｒｚが２μｍ未満の場合は、支持体と画像区域の画像記録層との密着性が弱まり、耐刷性が低下し易くなる。
【００２１】
本発明の平版印刷版用アルミニウム合金板において、Ｒａ、Ｒｓｍ、ΔＲｓｍ、Ｒｖ、Ｒｚは、表面粗さ計により粗さ曲線を測定することにより求める。例えば、本発明の平版印刷版用アルミニウム合金板を２ｃｍ角の大きさに切り取って、水平な台にセットし、表面粗さ計（テーラーホブソン社製、サートロニック  ３＋）を用いて粗さ曲線を測定する。走査長さを４ｍｍ、カットオフを０．８ｍｍとし、フィルターにはガウシャンフィルターを用い、粗さ曲線を測定して上記の粗さパラメータを算出する。
【００２２】
また、本発明による平版印刷版用アルミニウム合金板においては、図１に示すように、粗面化仕上げ面は、凹凸状の粗面にさらに微細な凹凸が形成された表面形態をそなえており、微細な凹凸はフラップ形状の凹凸部からなっている。フラップ形状の凹凸部の幅Ｗ、長さＬ（図１参照）については、平均幅が３０μｍ以下、平均長さが６０μｍ以下であることが望ましい。
【００２３】
フラップ形状の凹凸部の幅Ｗおよびフラップ形状の凹凸部の長さＬは、湿し水の保水量に影響し、幅Ｗや長さＬが大きくなると湿し水の保水量が減少して耐インキ汚れ性が低下する。また、フラップ形状の凹凸部の幅Ｗおよびフラップ形状の凹凸部の長さＬは、圧延方向と直角な方向における凹凸の平均長さＲｓｍにも影響し、幅Ｗや長さＬが大きくなるとＲｓｍも増大して、湿し水の保水量が減少して耐インキ汚れ性が低下し易くなる。
【００２４】
フラップ形状の凹凸部の幅Ｗおよび長さＬは、切片法により測定する。図２に示すように、ＳＥＭ写真に１ｍｍ相当の線を縦横に１本づつ引いて、フラップ形状の凹凸部の数を数えることにより幅Ｗおよび長さＬを測定し、平均値を求める。
【００２５】
さらに、粗面化仕上げ面の見かけ面積に対する実面積の比、ΔＳを１．０２以上とすることにより、画像記録層との接触面積が大きくなって耐刷性を向上させることができる。
【００２６】
粗面化仕上げ面の見かけ面積に対する実面積の比、ΔＳを求めるためには、原子間力顕微鏡（Ａｔｏｍｉｃ  Ｆｏｒｃｅ  Ｍｉｃｒｏｓｃｏｐｅ：ＡＦＭ）により表面形状を測定し、３次元データを求める。
【００２７】
（１）３次元データの求め方
測定は、例えば、以下の条件で行うことができる。すなわち、平版印刷版用支持体を１ｃｍ角の大きさに切り取って、ピエゾスキャナー上の水平な試料台にセットし、カンチレバーを試料表面にアプローチし、原子間力が働く領域に達したところで、ＸＹ方向にスキャンし、その際、試料の凹凸をＺ方向のピエゾの変位でとらえる。ピエゾスキャナーは、ＸＹ方向について１５０μｍ、Ｚ方向について１０μｍ、走査可能なものを使用する。カンチレバーは共振周波数１２０〜４００ｋＨｚ、バネ定数１２〜９０Ｎ／ｍのもの（ＳＩ−ＤＦ２０、セイコーインスツルメンツ社製）を用い、ＤＦＭモード（Ｄｙｎａｍｉｃ  Ｆｏｒｃｅ  Ｍｏｄｅ）で測定する。また、求めた３次元データを最小二乗近似することにより試料のわずかな傾きを補正し基準面を求める。計測の際は、表面の５０μｍ四方を５１２×５１２点測定する。ＸＹ方向の分解能は０．１μｍ、Ｚ方向の分解能は１ｎｍ、スキャン速度は６０μｍ／ｓｅｃとする。
【００２８】
（２）３次元データの補正
ΔＳの算出には、上記（１）で求められた３次元データから波長２μｍ以上５０μｍ以下の成分を抽出したものを用いる。波長２μｍ以上５０μｍ以下の成分の抽出には、上記（１）で求められた３次元データを高速フーリエ変換して周波数分布を求め、ついで、波長２μｍ未満の成分を除去した後、フーリエ逆変換をすることにより行う。
【００２９】
上記（２）で補正して得られた３次元データ（ｆ（ｘ，ｙ））を用い、隣り合う３点を抽出し、その３点で形成される微小三角形の面積の総和を求め、実面積Ｓx とする。表面積比ΔＳは、得られた実面積Ｓx と幾何学的測定面積Ｓ0 とから、下記式により求められる。
ΔＳ＝［（Ｓx −Ｓ0 ）／Ｓ0 ］×１００（％）
【００３０】
本発明による平版印刷版用アルミニウム合金板は、Ｆｅ：０．２〜０．６％、Ｓｉ：０．０３〜０．１５％、Ｃｕ：０．１％以下、Ｔｉ：０．００５〜０．０５％を含有し、残部Ａｌおよび不可避的不純物からなる組成を有するアルミニウム合金板であることが望ましい。
【００３１】
Ｆｅは、Ａｌ−Ｆｅ系金属間化合物を形成し、またＳｉと共存してＡｌ−Ｆｅ−Ｓｉ系金属間化合物を生成し、これらの化合物の分散により再結晶組織が微細化され、これらの化合物が電解処理時のピット発生の起点となってピットの分散を均一且つ微細にするよう機能する。Ｆｅの好ましい含有量は０．２〜０．６％の範囲であり、０．２％未満では化合物の分布が不均一となってピットの形成が均一となり難く、０．６％を超えると粗大な化合物が生成し易く、粗面化構造の均一性が低下する原因となる。
【００３２】
Ｓｉは、Ｆｅと共存してＡｌ−Ｆｅ−Ｓｉ系金属間化合物を生成し、この化合物の分散により再結晶組織が微細化され、化合物が電解処理時のピット発生の起点となってピットの分散を均一且つ微細にするよう機能する。Ｓｉの好ましい含有量は０．０３〜０．１５％の範囲であり、０．０３％未満では化合物の分布が不均一となってピットの形成が均一となり難く、０．１５％を超えると粗大な化合物や単体Ｓｉの析出が生じ易く、粗面化構造の均一性が低下する原因となる。
【００３３】
Ｃｕは、ピットの深さを大きくして耐刷性を向上させるよう機能する。Ｃｕの好ましい含有量は０．１％以下、より好ましくは０．０１〜０．１％の範囲であり、０．１％を超えると電解粗面化により形成されるピットが粗大な独立ピットとなり易く、耐刷性低下の原因となる。
【００３４】
Ｔｉは、鋳塊組織を微細にし、結晶粒を微細化して電解処理時のピット形成を均一にし、印刷版としての処理を行ったときにストリークの発生を防止するよう機能する。Ｔｉの好ましい含有量は０．００５〜０．０５％の範囲であり、０．００５％未満ではその効果が十分でなく、０．０５％を超えるとＡｌ−Ｔｉ系の粗大な化合物が生成し粗面化構造が不均一となり易い。鋳塊組織の微細化のために、Ｔｉと共にＢを添加してもよく、この場合にはＴｉは０．０１％以下の範囲で含有させるのが好ましい。
【００３５】
本発明による平版印刷版用アルミニウム合金板は、所定の組成を有するアルミニウム合金を溶解、鋳造し、得られた鋳塊を均質化処理、熱間圧延、冷間圧延、熱間圧延後または冷間圧延の途中で必要に応じて中間焼鈍を行う通常の平版印刷版用アルミニウム合金板の製造方法に従って製造される。
【００３６】
得られた冷間圧延されたアルミニウム合金板は、特定の処理条件で粗面化された圧延ロール、すなわち、ブラスト仕上げなどの手法によって粗面化したのち電解処理され、得られた電解処理面にクロムめっきが施された算術平均粗さＲａが０．４〜２．０μｍのロール面を有する圧延ロールにより、粘度２〜５ｃＳｔの圧延油を用いて、圧延し粗面化仕上げされる。圧延ロールの電解処理面にクロムめっきを施す場合、電解処理を行う電解液中でクロムめっきを施すことが好ましい。電解処理により電解処理面を形成し、その後、別のめっき浴中に移してクロムめっきを施したロール面を用いて圧延し粗面化仕上げした場合には、算術平均粗さＲａが小さくなり、また、機械的粗面化後にクロムめっきを施したロール面を有する圧延ロールを用いて圧延し粗面化仕上げした場合には、凹凸の平均長さＲｓｍが大きくなり、いずれも本発明の表面形態を得ることができない。
【００３７】
圧延、粗面化仕上げに用いる圧延油の粘度は２〜５ｃＳｔが好ましい。圧延油の粘度が２ｃＳｔ未満では、圧延ロールと被圧延材との接触弧長内での金属接触領域が増加し、粗面化仕上げ面に微細な凹凸が過度に形成されるため、本発明の表面形態を得ることができない。また粘度が５ｃＳｔを超えると、粗大なオイルピットが形成されやすく、さらに金属接触領域が減少しすぎて、粗面化仕上げ面の微細な凹凸が形成され難くなり、本発明の表面形態を得ることができない。
【００３８】
上記のようにして製造された平版印刷版用アルミニウム合金板の表面には、アルカリエッチングなど化学的粗面化処理が施されて、アルミニウム合金板表面に残存するバリや圧延油などの除去が行われ、電気化学的粗面化処理（電解エッチング）が施される。通常は、さらに常法に従って陽極酸化皮膜が形成され、アルカリ金属ケイ酸塩処理による親水化処理および／または下塗り処理などの界面処理を行った後、サーマルタイプの画像記録層、コンベンショナルポジタイプの画像記録層を設けられて平版印刷版原版が得られ、さらに当該平版印刷版原版を、画像記録層に応じて画像露光および現像処理して、平版印刷版が得られる。
【実施例】
【００３９】
以下、本発明の実施例を説明する。この実施例は、本発明の一実施態様であり、本発明はこれに限定されるものではない。
【００４０】
Ｓｉ：０．０８％、Ｆｅ：０．２７％、Ｃｕ：０．０２６％、Ｔｉ：０．０１７％を含有し、残部Ａｌおよび不純物からなる組成を有するアルミニウム合金を溶解、鋳造し、得られた鋳塊の上下両面を面削して、厚さ５００ｍｍ、幅１０００ｍｍのインゴットとし、５５０℃の温度で均質化処理した。ついで、４００℃の温度に加熱して熱間圧延を行った後、連続焼鈍炉による中間焼鈍（温度５００℃、保持無し）を施し、冷間圧延を行い冷延板とした。
【００４１】
得られた冷延板を、以下のように処理され粗面化されたロール面を有する圧延ロールを４段ロールのワークロールとして組み込み、粘度を変えた圧延油を用いて圧延、粗面化仕上げすることにより、厚さ０．２７ｍｍの平版印刷版用アルミニウム合金板を製造した。
【００４２】
ロール面の処理：ブラスト仕上げした鍛鋼ロールのロール面を、ロール面を陽極として、クロムめっき用電解液を用いて、電解処理条件を変えて電解粗面化処理し、ついで同液中で極性を反転しロール面を陰極としてクロムめっきを施し、５μｍ厚さのクロムめっきを施した。ブラスト仕上げ後にクロムめっきを施したロール、電解処理により電解処理面を形成した後、別のめっき浴中に移してクロムめっきを施したロールも用いた。
【００４３】
用いたロールのロール面の処理方法と圧延ロール表面の算術平均粗さＲａを表１に、用いた圧延油の粘度を表２に示す。また、表１〜２に示す圧延条件で得られた平版印刷版用アルミニウム合金板（以下、試験材）の粗面化仕上げ面の表面特性を表３に示す。
【００４４】
【表１】
2011051101.tif 000002
【００４５】
【表２】
2011051101.tif 000003
【００４６】
【表３】
2011051101.tif 000004
【００４７】
試験材に、アルカリエッチング処理、デスマット処理、電解エッチング処理を行い、さらに陽極酸化処理、アルカリ金属ケイ酸塩による親水化処理を行った後、画像記録層を塗布して印刷版（以下、試験原版）とし、印刷性能として耐インキ汚れ性および耐刷性を評価した。結果を表４に示す。
【００４８】
耐インキ汚れ性は、平版印刷版について通常用いられる印刷機とインキにより印刷して、１万枚印刷した後のブランケットの汚れを目視により観察し、ブランケットがほとんど汚れていないものは良好（○）、ブランケットが汚れているが許容できる範囲にあるものをやや良好（△）と評価した。耐刷性は、平版印刷版について通常用いられる印刷機とインキにより印刷して、画像の濃度が薄くなり始めたことが目視で認められた時点の印刷枚数が３万枚以上を良好（○）、２万枚以上３万枚未満をやや良好（△）と評価した。なお、耐インキ汚れ性がやや良好（△）なもの、耐刷性がやや良好（△）なものは実質的に使用できる範囲のものである。
【００４９】
【表４】
2011051101.tif 000005
【００５０】
表４に示すように、本発明の条件に従う試験材１による試験原版１は優れた耐インキ汚れ性と耐刷性が得られた。試験材２による試験原版２は、耐刷性についてはやや良好という結果を示したが耐インキ汚れ性に優れており、また、試験材３による試験原版３は、耐インキ汚れ性についてはやや良好という結果を示したが耐刷性に優れており、いずれも実用可能なものであった。
【００５１】
これに対して、表３、表４に示すように、試験材４は、圧延油の粘度が低かったため、圧延ロールと圧延材との接触弧長内での金属接触領域が増加して良好な圧延ができず、試験原版用として適用することができなかった。試験材５は、圧延油の粘度が高かったため、圧延ロールと圧延材との接触弧長内での金属接触領域が減少し、粗面化仕上げ面に微細な凹凸が形成され難くなってＲｓｍが大きくなり、また、Ｒｖ、Ｒｚ、ΔＳが小さくなった。従って、試験材５による試験原版は画像部となる画像記録層との密着性が弱まり、耐刷性が劣るものであった。
【００５２】
試験材６は、電解処理により電解処理面を形成し、その後、別のめっき浴中に移してクロムめっきを施したロール面を有する圧延ロールを用いて圧延し粗面化仕上げしたものであるため、試験材６による試験原版５はＲａが小さくなり、十分な保水量が確保できず耐インキ汚れ性が低下した。また、Ｒｖ、Ｒｚ、ΔＳが小さくなり、画像部となる画像記録層との密着性が弱まり、耐刷性が劣るものであった。
【００５３】
試験材７は、ブラスト仕上げ後にクロムめっきを施したロール面を有する圧延ロールを用いて圧延し粗面化仕上げしたもので、試験材７による試験原版は、フラップ形状の凹凸部の幅Ｗ、フラップ形状の凹凸部の長さＬが大きく、Ｒｓｍ、Ｒａも大きくなって、湿し水の保水量が減少して耐インキ汚れ性が低下した。また、ΔＲｓｍが大きくなり、画像部となる画像記録層との密着性が弱まり、耐刷性が劣るものであった。
【図１】
2011051101.tif 000006
【図２】
2011051101.tif 000007